(57)【要約】【課題】本発明の課題は、泣きボテを抑制し、インキ追従性能が良好で、筆跡が良好とした油性ボールペンを得ることである。【解決手段】インキ収容筒の先端部にボールペンチップを有し、前記インキ収容筒内に油性ボールペン用インキ組成物を収容してなる油性ボールペンであって、前記ボールペンチップのボールの縦軸方向への移動量が、５〜２５μｍであり、かつ、油性ボールペン用インキ組成物が、着色剤、有機溶剤、エチレンオキサイド重合体を含んでなることを特徴とする油性ボールペンとする。【選択図】        図１
2019111788.tif 000002
【特許請求の範囲】
【請求項１】
インキ収容筒の先端部にボールペンチップを有し、前記インキ収容筒内に油性ボールペン用インキ組成物を収容してなる油性ボールペンであって、前記ボールペンチップのボールの縦軸方向への移動量が、５〜２５μｍであり、かつ、油性ボールペン用インキ組成物が、着色剤、有機溶剤、エチレンオキサイド重合体を含んでなることを特徴とする油性ボールペン。
【請求項２】
前記エチレンオキサイド重合体の数平均分子量が、５０万〜５００万であることを特徴とする請求項１に記載の油性ボールペン。
【請求項３】
前記エチレンオキサイド重合体の含有量が、インキ組成物全量に対して、０．０１〜３．０質量％であることを特徴とする請求項１または２に記載の油性ボールペン。
【請求項４】
前記油性ボールペン用インキ組成物に、界面活性剤を含んでなることを特徴とする請求項１ないし３のいずれか１項に記載の油性ボールペン。
【請求項５】
２０℃、５ｓｅｃ−１における油性ボールペン用インキ組成物のインキ粘度が、５００００ｍＰａ・ｓ以下であることを特徴とする請求項１ないし４のいずれか１項に記載の油性ボールペン。
【発明の詳細な説明】
【技術分野】
【０００１】
本発明は油性ボールペンに関するものである。
【背景技術】
【０００２】
従来より、油性ボールペン用インキとして、余剰のインキがボールペンチップの先端の外周に付着してインキが滴下する泣きボテ現象を抑制するためにポリビニルピロリドン、ポリビニルブチラール等のポリマーを添加して粘弾性を付与したものは知られている。このインキを収容した油性ボールペンにおいては、ボール表面に付着した余剰のインキをボールペンチップの先端内に引き戻すことにより、泣きボテ現象を抑制する効果をもたらすことが知られている。
【０００３】
このような油性ボールペン用インキ組成物として、特開平６−３１３１４４号の公報には、着色剤、溶剤および添加剤とからなる油性ボールペン用インキ組成物において、溶剤中に蒸気圧０．１ｍｍＨｇ（２０℃）以下の有機溶媒を６０重量％以上含有し、インキの粘度が剪断速度４００ｓｅｃ-1 において１００ｍＰａ．ｓ以下として、余剰インキを紙に浸透させることにより泣きボテ現象を抑制することの発明が開示されている。
また、特開２００４−２２４８５３号の公報には、泣きボテ抑制するために、曳糸性付与剤としてポリイソプレン樹脂またはポリブタジエン樹脂を含有することにより泣きボテ現象を抑制することの発明が開示されている。
【先行技術文献】
【特許文献】
【０００４】
【特許文献１】「特開平６−３１３１４４号公報」
【特許文献２】「特開２００４−２２４８５３号公報」
【発明の概要】
【発明が解決しようとする課題】
【０００５】
しかし、特許文献１では、インキ粘度と溶剤の蒸発速度との相互関係を検討しただけでは、筆跡にカスレ、線とびなどが発生しやすく、良好な筆跡が得られにくいという問題がある。また、特許文献２では、ある程度泣きボテを抑制することは可能であるが、インキ消費量が多い場合は、インキ追従性能が十分ではなく、筆跡にカスレが発生することもあり、改良の余地があった。
特に、ボールペンの場合は、ボール径が１．０〜２．０ｍｍとした場合は、インキ吐出量を多くなるようにボールペンチップを設定するため、泣きボテ性能やインキ追従性能が劣りやすい。
【０００６】
さらに最近では、滑らかな筆感を得るため、油性インキではインキ粘度が低粘度化してきており、その分インキ消費量も多くなり、泣きボテ性能が劣りやすく、問題となりやすい。
【０００７】
本発明の目的は、泣きボテを抑制し、インキ追従性能が良好で、筆跡が良好とした油性ボールペンを得ることである。 
【課題を解決するための手段】
【０００８】
本発明は、上記課題を解決するために 
「１．インキ収容筒の先端部にボールペンチップを有し、前記インキ収容筒内に油性ボールペン用インキ組成物を収容してなる油性ボールペンであって、前記ボールペンチップのボールの縦軸方向への移動量が、５〜２５μｍであり、かつ、油性ボールペン用インキ組成物が、着色剤、有機溶剤、エチレンオキサイド重合体を含んでなることを特徴とする油性ボールペン。
２．前記エチレンオキサイド重合体の数平均分子量が、５０万〜５００万であることを特徴とする第１項に記載の油性ボールペン。 
３．前記エチレンオキサイド重合体の含有量が、インキ組成物全量に対して、０．０１〜３．０質量％であることを特徴とする第１項または第２項に記載の油性ボールペン。 
４．前記油性ボールペン用インキ組成物に、界面活性剤を含んでなることを特徴とする第１項ないし第３項のいずれか１項に記載の油性ボールペン。
５．２０℃、５ｓｅｃ−１における油性ボールペン用インキ組成物のインキ粘度が、５００００ｍＰａ・ｓ以下であることを特徴とする第１項ないし第４項のいずれか１項に記載の油性ボールペン。 」とする。
【発明の効果】
【０００９】
本発明は、ボールペンチップのボールの縦軸方向への移動量が、５〜２５μｍに設定し、かつ、油性ボールペン用インキ組成物が、着色剤、有機溶剤、エチレンオキサイド重合体を含んでなる油性ボールペン用インキ組成物を含んでなる油性ボールペンとすることで、インキの結着性を向上して、泣きボテを抑制し、インキ追従性能が良好とし、筆跡にカスレなどのない良好な筆跡とした油性ボールペンを得ることができた。
【図面の簡単な説明】
【００１０】
【図１】本発明におけるボールペンレフィルの縦断面図である。
【図２】図１における、一部省略した要部拡大縦断面図である。
【発明を実施するための形態】
【００１１】
本明細書において、配合を示す「部」、「％」、「比」等は特に断らない限り質量基準である。
【００１２】
本発明の特徴は、インキ収容筒の先端部にボールペンチップを有し、前記インキ収容筒内に油性ボールペン用インキ組成物を収容してなる油性ボールペンであって、前記ボールペンチップのボールの縦軸方向への移動量が、５〜２５μｍであり、かつ、油性ボールペン用インキ組成物が、着色剤、有機溶剤、エチレンオキサイド重合体を含んでなることを特徴とする油性ボールペンとすることを特徴とする。
【００１３】
本発明に用いる油性ボールペンチップについては、ボールの縦軸方向への移動量を５μｍ〜２５μｍとすることで、インキ消費量（インキ吐出量）を確保することで、筆跡にカスレや線割れのない良好な筆跡とすることが可能である。また、インキ消費量が多くなることで、チップ先端における余剰インキが発生することで、泣きボテが発生しやすく、さらにインキ追従性能に影響が生じやすい。そこで、エチレンオキサイド重合体を含んでなることで、インキの結着性を高めることで、チップ先端における余剰インキの発生を抑制し、さらにインキ追従性能を向上することで、泣きボテを抑制し、インキ追従性能が良好で、筆跡が良好とした油性ボールペンとすることが可能となる。
【００１４】
（エチレンオキサイド重合体）
本発明で用いるエチレンオキサイド重合体については、エチレンオキサイドが単独重合している構造をしており、エチレンオキサイド単独重合体である。そのため、インキ中で、エチレンオキサイド分子鎖同士が結着して、直鎖状に連なる構造を形成し、インキの結着性を高めて、インキ粘弾性や曳糸性を持たせることで、チップ先端における余剰インキが発生してもチップ本体内にインキをリターンさせる効果を有することで、泣きボテを抑制し、さらにインキを引っ張る力が働くことで、インキ追従性能を良好とすることが可能となる。
【００１５】
前記エチレンオキサイド重合体の数平均分子量は、５０万〜５００万とすることが好ましい。これは、前記エチレンオキサイド重合体の数平均分子量が５００万を越えると、インキ中で溶解しづらく、本発明の効果を発揮しにくい。また、前記数平均分子量が５０万未満であると、インキ中でのエチレンオキサイド分子鎖の結着性が十分でなく、インキ粘弾性や曳糸性が十分ではなく、泣きボテ性能やインキ追従性能が劣りやすいためである。また、より泣きボテを抑制、溶解性、インキ追従性能を考慮すれば、前記数平均分子量が８０万〜３００万であることが好ましく、より考慮すれば、前記数平均分子量が１２０万〜２５０万であることが好ましい。これらのエチレンオキサイド重合体は目的に応じて２種類以上の組み合わせで用いてもよい。
なお、前記エチレンオキサイド重合体の数平均分子量については、ゲルパーミエーションクロマトグラフィー（ＧＰＣ）で測定し、測定装置は、製品名「ＬＣ−１０ＡＤ（島津製作所製）などで測定できる。
【００１６】
また、エチレンオキサイド重合体の嵩密度については、０．１〜１ｇ／ｃｍ３とすることが好ましい。これは、上記嵩密度であると、理由は定かではないが、インキ中で溶解安定しやすく、長期間において泣きボテ性能やインキ追従性能を向上しやすく、効果的である。より考慮すれば、嵩密度を０．２〜０．６ｇ／ｃｍ３とすることが好ましい。
【００１７】
前記エチレンオキサイド重合体の含有量は、インキ組成物全量に対し、０．０１質量％より少ないと、インキ中でのエチレンオキサイド分子鎖の結着性が十分ではなく、インキ粘弾性や曳糸性が劣りやすく、泣きボテ性能やインキ追従性能が劣りやすくなり、３．０質量％を越えると、インキ中で溶解性が劣りやすく、効果が発揮しにくいため、インキ組成物全量に対し、０．０１〜３．０質量％が好ましい。より上記理由を考慮すれば、０．０１〜１．０質量％が好ましく、さらに考慮すれば、０．０１〜０．５質量％が好ましい。
【００１８】
本発明の油性ボールペン用インキ組成物のインキ粘度は、特に限定されるものではないが、エチレンオキサイド重合体を用いる場合は、２０℃、剪断速度５ｓｅｃ−１（静止時）におけるインキ粘度が５００００ｍＰａ・ｓを越えると、インキ追従性能、筆跡カスレなどの筆記性能、書き味、書き出し性能が劣りやすいため、２０℃、剪断速度５ｓｅｃ−１（静止時）におけるインキ粘度は、５００００ｍＰａ・ｓ以下であることが好ましい。また、２０℃、剪断速度５ｓｅｃ−１（静止時）におけるインキ粘度が３０００ｍＰａ・ｓ以上にすることで、泣きボテを抑制、インキ漏れ抑制しやすいため、前記インキ粘度は３０００〜５００００ｍＰａ・ｓが好ましい。また、より泣きボテを抑制、筆跡カスレなどの筆記性能、インキ追従性能をより向上することを考慮すれば、前記インキ粘度は５０００〜４００００ｍＰａ・ｓがより好ましく、より考慮すれば、１００００〜３００００ｍＰａ・ｓが好ましい。
【００１９】
（着色剤）
本発明に用いる着色剤は、染料、顔料等、特に限定されるものではなく、適宜選択して使用することができる。染料、顔料を併用することで、下記のような効果が得られやすいため、好ましい。
染料としては、油溶性染料、酸性染料、塩基性染料、含金染料などや、それらの各種造塩タイプの染料等として、酸性染料と塩基性染料との造塩染料、有機酸と塩基性染料との造塩染料、酸性染料と有機アミンとの造塩染料などの種類が挙げられる。これらの染料は、単独又は２種以上組み合わせて使用してもかまわない。染料としては、エチレンオキサイド重合体との相性による経時安定性良好として、本発明の効果を得られやすくすることを考慮して、少なくとも造塩染料を用いることが好ましく、さらに造塩結合が安定していることで経時安定性を保てることを考慮すれば、塩基性染料と有機酸との造塩染料、酸性染料との塩基性染料との造塩染料、酸性染料と有機アミンとの造塩染料を用いることが好ましく、より考慮すれば、塩基性染料と有機酸との造塩染料が好ましい。
染料について、具体的には、バリファーストブラック１８０２、バリファーストブラック１８０５、バリファーストブラック１８０７、バリファーストバイオレット１７０１、バリファーストバイオレット１７０４、バリファーストバイオレット１７０５、バリファーストブルー１６０１、バリファーストブルー１６０５、バリファーストブルー１６１３、バリファーストブルー１６２１、バリファーストブルー１６３１、バリファーストレッド１３２０、バリファーストレッド１３５５、バリファーストレッド１３６０、バリファーストイエロー１１０１、バリファーストイエロー１１５１、ニグロシンベースＥＸＢＰ、ニグロシンベースＥＸ、ＢＡＳＥ  ＯＦ  ＢＡＳＩＣ  ＤＹＥＳ  ＲＯＢ−Ｂ、ＢＡＳＥ  ＯＦ  ＢＡＳＩＣ  ＤＹＥＳ  ＲＯ６Ｇ−Ｂ、ＢＡＳＥ  ＯＦ  ＢＡＳＩＣ  ＤＹＥＳ  ＶＰＢ−Ｂ、ＢＡＳＥ  ＯＦ  ＢＡＳＩＣ  ＤＹＥＳ  ＶＢ−Ｂ、ＢＡＳＥ  ＯＦ  ＢＡＳＩＣ  ＤＹＥＳ  ＭＶＢ−３（以上、オリエント化学工業（株）製）、アイゼンスピロンブラック  ＧＭＨ−スペシャル、アイゼンスピロンバイオレット  Ｃ−ＲＨ、アイゼンスピロンブルー  ＧＮＨ、アイゼンスピロンブルー  ２ＢＮＨ、アイゼンスピロンブルー  Ｃ−ＲＨ、アイゼンスピロンレッド  Ｃ−ＧＨ、アイゼンスピロンレッド  Ｃ−ＢＨ、アイゼンスピロンイエロー  Ｃ−ＧＮＨ、アイゼンスピロンイエロー  Ｃ−２ＧＨ、Ｓ．Ｐ．Ｔ．ブルー１１１、Ｓ．Ｐ．Ｔ．ブルーＧＬＳＨ−スペシャル、Ｓ．Ｐ．Ｔ．レッド５３３、Ｓ．Ｐ．Ｔ．オレンジ６、Ｓ．Ｂ．Ｎ．バイオレット５１０、Ｓ．Ｂ．Ｎ．イエロー５３０、Ｓ．Ｒ．Ｃ−ＢＨ（以上、保土谷化学工業（株）製）等が挙げられる。
【００２０】
また、顔料については、無機、有機、加工顔料などが挙げられるが、具体的にはカーボンブラック、アニリンブラック、群青、黄鉛、酸化チタン、酸化鉄、フタロシアニン系、アゾ系、キナクリドン系、ジケトピロロピロール系、キノフタロン系、スレン系、トリフェニルメタン系、ペリノン系、ペリレン系、ジオキサジン系、メタリック顔料、パール顔料、蛍光顔料、蓄光顔料等が挙げられる。
【００２１】
着色剤の含有量は、インキ組成物全量に対し、５．０〜３０．０質量％が好ましい。これは５．０質量％未満だと、濃い筆跡が得られにくい傾向があり、３０．０質量％を越えると、インキ中での溶解性に影響しやすい傾向があるためで、よりその傾向を考慮すれば、７．０〜２５．０質量％が好ましく、さらに考慮すれば、１０．０〜２５．０質量％である。
【００２２】
（有機溶剤）
本発明に用いる有機溶剤としては、エチレングリコールモノメチルエーテル、エチレングリコールモノエチルエーテル、エチレングリコールモノブチルエーテル、エチレングリコールジメチルエーテル、エチレングリコールモノフェニルエーテル、プロピレングリコールモノメチルエーテル、プロピレングリコールモノエチルエーテル、ジエチレングリコールジメチルエーテル、３−メトキシブタノール、３−メトキシ−３−メチルブタノール等のグリコールエーテル溶剤、ジエチレングリコール、トリエチレングリコール、ポリエチレングリコール、プロピレングリコール、ジプロピレングリコール、ブチレングリコール、エチレングリコール等のグリコール溶剤、ベンジルアルコール、メタノール、エタノール、１−プロパノール、２−プロパノール、イソプロパノール、イソブタノール、ｔ−ブタノール、プロパギルアルコール、アリルアルコール、３−メチル−１−ブチン−３−オール、エチレングリコールモノメチルエーテルアセタートやその他の高級アルコール等のアルコール溶剤など、油性インキとして一般的に用いられる有機溶剤が例示できる。
【００２３】
これらの有機溶剤の中でも、エチレンオキサイド重合体との溶解性を考慮すれば、非水溶性有機溶剤を用いて、油性ボールペン用インキ組成物とすることが好ましく、その中でも、グリコールエーテル溶剤を用いることが好ましい。これは、グリコールエーテル溶剤を用いると、インキ中での溶解安定することで、効果を発揮しやすいためである。
【００２４】
また、有機溶剤の含有量は、溶解性、筆跡乾燥性、にじみ等を向上することを考慮すると、インキ組成物全量に対し、１０．０〜９０．０質量％が好ましく、チップ先端での乾燥性を考慮すれば、２０．０〜９０．０質量％が好ましく、より好ましくは４０．０〜７０．０質量％である。
【００２５】
また、本発明に用いるボールペンチップのボールの縦軸方向の移動量については、前記移動量を５μｍ〜２５μｍとすることで、インキ消費量が多くなると、上記のように泣きボテが発生しやすく、さらにインキ追従性能に影響が生じやすいため、泣きボテ抑制、インキ追従性能、筆跡カスレなどの筆記性能とのバランスを考慮すると、油性ボールペンの１００ｍあたりのインキ消費量と、ボール径との関係も考慮することが好ましい。
前記油性ボールペンの１００ｍあたりのインキ消費量をＡ（ｍｇ）、ボール径をＢ（ｍｍ）とした場合、１０≦Ａ／Ｂ≦８０の関係とすることで、より泣きボテを抑制し、インキ追従性能が良好で、筆跡カスレを抑制する効果を両立しやすい。また、１０≦Ａ／Ｂ≦８０の関係については、１０＞Ａ／Ｂだと、ボール径に対して、インキ消費量が十分ではなく、筆跡カスレ、線とびなどが抑制されにくく、Ａ／Ｂ＞８０だと、ボール径に対してインキが余剰となりやすく、泣きボテ、インキ追従性能や、ボールとチップ先端の間隙よりインキ垂れ下がりにも影響しやすい。より泣きボテを抑制し、インキ追従性能を考慮すれば、１５≦Ａ／Ｂ≦７０の関係とすることが好ましく、より考慮すれば、２０≦Ａ／Ｂ≦７０の関係とすることが好ましい。
なお、インキ消費量については、２０℃、筆記用紙ＪＩＳ  Ｐ３２０１筆記用紙上に筆記角度７０°、筆記荷重２００ｇの条件にて、筆記速度４ｍ／ｍｉｎの速度で、試験サンプル５本を用いて、らせん筆記試験を行い、その１００ｍあたりのインキ消費量の平均値を、１００ｍあたりのインキ消費量と定義する。
また、ボール径については、特に限定されないが、０．１〜２．０（ｍｍ）程度のボールを用いる。
【００２６】
（界面活性剤）
本発明においては、潤滑性を向上することで書き味を向上しやすく、筆跡カスレなどを抑制し、さらにチップ先端部を大気中に放置した状態で、該チップ先端部が乾燥したときの書き出し性能を向上することを考慮すれば、界面活性剤を用いることが好ましい。これは、界面活性剤によって形成される潤滑層によって、潤滑性を向上しやすくし、さらに界面活性剤によって形成される被膜を柔らかくし、書き出し性能を改良しやすくできるためである。界面活性剤としては、脂肪酸、シリコーン系界面活性剤、フッ素系界面活性剤、リン酸エステル系界面活性剤などが挙げられる。その中でも、上記効果を考慮すれば、脂肪酸、シリコーン系界面活性剤、リン酸エステル系界面活性剤の中から１種以上を用いることが好ましい。
特に、リン酸エステル系界面活性剤は、リン酸基を有することで金属類などのボールペンチップやボールに吸着しやすく、潤滑効果が得られやすく、筆跡カスレなどを抑制しやすいため、リン酸エステル系界面活性剤を用いることが好ましい。さらに、前記したポリビニルブチラール樹脂を用いる場合は、ポリビニルブチラールによって形成するインキ層と前記潤滑層によって、より潤滑性を向上し、書き味を向上しやすいため、より好ましい。
【００２７】
前記界面活性剤については、より潤滑性と書き出し性能の両方を向上することを考慮すれば、ＨＬＢ値が６〜１４であることが好ましい。これは、ＨＬＢ値が１４を越えると親水性が強くなりやすく、油性インキ中での溶解性が劣りやすいため、前記界面活性剤の効果が得られにくく、潤滑効果が得られにくいためである。また、ＨＬＢ値が６未満だと、親油性が強くなり過ぎて、有機溶剤との相溶性に影響が出やすく、インキ経時が安定しにくく、さらに書き出し性能が向上しにくいためである。さらに、潤滑性を考慮すれば、ＨＬＢ値が１２以下にすることが好ましく、ＨＬＢ値が６〜１２であることが好ましく、よりインキ経時安定性、書き出し性能を考慮すれば、ＨＬＢ値が８〜１２が好ましい。
尚、ＨＬＢは、グリフィン法、川上法などから求めることができる。
【００２８】
前記界面活性剤としては、具体的には、脂肪酸としては、オレイン酸、ステアリン酸、リノール酸などが挙げられ、シリコーン系界面活性剤としては、ジメチルシリコーン、メチルフェニルシリコーン、ポリエーテル変性シリコーン、高級脂肪酸エステル変性シリコーンなどが挙げられ、フッ素系界面活性剤としては、パーフルオロ基ブチルスルホン酸塩、パーフルオロ基含有カルボン酸塩、パーフルオロ基含有リン酸エステル、パーフルオロ基含有リン酸エステル型配合物、パーフルオロアルキルベタイン、パーフルオロアルキルアミンオキサイド化合物などが挙げられ、リン酸エステル系界面活性剤としては、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、ポリオキシエチレンアルキルエーテル又はポリオキシエチレンアルキルアリールエーテルのリン酸トリエステル、アルキルリン酸エステル、アルキルエーテルリン酸エステル或いはその誘導体等が挙げられる。また、リン酸エステル系界面活性剤を用いる場合は、酸価は、１５０以下とすることが好ましい、これは、リン酸エステル系界面活性剤による潤滑性の向上を発揮しやすくするためで、さらにインキ中での安定性や、潤滑性を考慮すれば、酸価は３０〜１２０が好ましい、より考慮すれば、酸価は７０〜１２０が好ましい
なお、酸価については、試料１ｇ中に含まれる酸性成分を中和するのに要する水酸化カリウムのｍｇ数で表すものとする。
【００２９】
界面活性剤の含有量は、インキ組成物全量に対し、０．１〜５．０質量％がより好ましい。これは、０．１質量％より少ないと、所望の潤滑性が得られにくい傾向があり、５．０質量％を越えると、インキ経時が不安定性になりやすい傾向があるためであり、その傾向を考慮すれば、インキ組成物全量に対し、０．３〜３．０質量％が好ましく、より考慮すれば、０．５〜３．０質量％が、最も好ましい。
【００３０】
（有機アミン）
本発明では、インキ中でのインキ成分の安定性を考慮すれば、有機アミンを用いることが好ましい。オキシエチレンアルキルアミン、ポリオキシエチレンアルキルアミン等のエチレンオキシドを有するアミンや、ラウリルアミン、ステアリルアミン等のアルキルアミンや、ジステアリルアミン、ジメチルラウリルアミン、ジメチルステアリルアミン、ジメチルオクチルアミン等のジメチルアルキルアミン等の脂肪族アミンが挙げられ、その中でも、インキ中での安定性を考慮すれば、エチレンオキシドを有するアミン、ジメチルアルキルアミンが好ましく、さらに考慮すれば、ジメチルアルキルアミンが好ましい。特にリン酸エステル系界面活性剤を用いる場合は、中和することで、インキ中で安定することで、書き味や書き出し性能を向上する効果が得られやすいため、好ましい。
【００３１】
また、前記有機アミンとインキ中の他成分との反応性については、１級アミンが最も強く、次いで２級アミン、３級アミンと反応性が小さくなるので、インキ経時安定性を考慮して、２級アミンまたは３級アミンを用いることが好ましい。これらは、単独又は２種以上混合して使用してもよい。
【００３２】
さらに、前記有機アミンの全アミン価は、染料やその他のインキ成分との安定性を考慮すれば、１００〜３００（ｍｇＫＯＨ／ｇ）とすることが好ましい。これは、３００（ｍｇＫＯＨ／ｇ）を超えると、反応性が強いため、前記染料やその他のインキ成分と反応し易いため、インキ経時安定性が劣りやすい。また、全アミン価が、１００（ｍｇＫＯＨ／ｇ）未満であると、インキ中の成分の安定性に影響が出やすく、さらに、前記リン酸エステル系界面活性剤に対する中和が不十分になり、インキ経時安定性に影響が出やすく、油性ボールペンとした場合、ボールやチップ本体などの金属類の吸着性が劣りやすく、潤滑性能が得られにくい。より染料やリン酸エステル系界面活性剤との安定性や潤滑性をより考慮すれば、１５０〜３００（ｍｇＫＯＨ/ｇ）の範囲が好ましく、よりを考慮すれば、２００〜３００（ｍｇＫＯＨ/ｇ）が好ましい。
なお、全アミン価については、１級、２級、３級アミンの総量を示すもので、試料１ｇを中和するのに要する塩酸に当量の水酸化カリウムのｍｇ数で表すものとする。
【００３３】
有機アミンについては、具体的には、オキシエチレンアルキルアミン、ポリオキシエチレンアルキルアミンとしては、具体的には、ナイミーンＬ−２０１（全アミン価：２３２〜２４６、２級アミン）、同Ｌ−２０２（全アミン価：１９２〜２１２、３級アミン）、同Ｌ−２０７（全アミン価：１０７〜１１９、３級アミン）、同Ｓ−２０２（全アミン価：１５２〜１６６、３級アミン）、同Ｓ−２０４（全アミン価：１２０〜１３４、３級アミン）、同Ｓ−２１０（全アミン価：７５〜８５、３級アミン）、同ＤＴ−２０３（全アミン価：２２７〜２４７、３級アミン）、同ＤＴ−２０８（全アミン価：１４６〜１８０、３級アミン）（日本油脂（株）社製）等が挙げられる。アルキルアミンとしては、具体的には、ファーミン８０（全アミン価：２０４〜２１０、１級アミン）、ファーミンＤ８６（全アミン価：１１０〜１１９、２級アミン）、ファーミンＤＭ２０９８（全アミン価：２５４〜２６５、３級アミン）、ファーミンＤＭ８６８０（全アミン価：１８６〜１９７、３級アミン）（花王（株））、ニッサン３級アミンＢＢ（全アミン価：２４３〜２６３、３級アミン）、同ＦＢ（全アミン価：２３０〜２５０、３級アミン）（日本油脂（株）社製）等が挙げられる。これらは、単独又は２種以上混合して使用してもよい。
【００３４】
前記有機アミンの含有量は、前記造塩染料やその他の成分との安定性を考慮すれば、インキ組成物全量に対し、０．１〜１０．０質量％が好ましく、さらに前記リン酸エステル系界面活性剤に対する中和を考慮すれば、０．１〜５．０質量％が好ましい。
【００３５】
さらに、ボールペンチップのボールの縦軸方向の移動量を５μｍ〜２５μｍとすることで、インキ消費量が多くなると、ボールペンチップ本体とボールとの隙間からインキ漏れが発生しやすいため、インキ漏れ抑制を向上するためには、樹脂をインキ粘度調整剤として用いることが好ましい。
【００３６】
（樹脂）
樹脂としては、ポリビニルブチラール樹脂、ケトン樹脂、ポリアセタール樹脂、ポリビニルアルコール樹脂、セルロース樹脂、テルペン樹脂、アルキッド樹脂、フェノキシ樹脂、ポリ酢酸ビニル樹脂など挙げられるが、その中でも、ポリビニルブチラール樹脂またはケトン樹脂を含んでなることが好ましい。これは、インキ漏れ抑制効果をより向上しやすく、さらに、本発明で用いるエチレンオキサイド重合体との相性も良く、エチレンオキサイド重合体の効果を阻害することがないため、好ましい。
【００３７】
ポリビニルブチラール樹脂については、インキ漏れ抑制効果と書き味を向上しやすいため、ポリビニルブチラール樹脂を用いることが好ましい。これは、前記ポリビニルブチラール樹脂を併用すると、形成する被膜によって、インキ漏れをより向上しやすくなるためで、さらにポリビニルブチラール樹脂は、ボールとボール座との間に常に弾力性があるインキ層を形成して、直接接触しづらくするため、書き味を向上し、筆記性能を向上しやすいためである。また、着色剤として顔料を用いる場合は、顔料分散効果も得られるため、ポリビニルブチラール樹脂を用いることが好ましい。
ここで、ポリビニルブチラール樹脂は、ポリビニルアルコール(ＰＶＡ) をブチルアルデヒド(ＢＡ) と反応させたものであり、ブチラール基、アセチル基、水酸基を有した構造である。 
特に、ボールペンの場合、ボール径を通常よりも大きくして、１．０ｍｍ〜２．０ｍｍとした場合では、ボールペンチップ本体とボールとの隙間からインキ漏れの影響が出やすいため、ポリビニルブチラール樹脂を用いると効果的である。
【００３８】
また、ポリビニルブチラール樹脂の平均重合度については、前記平均重合度は２００以上であると、インキ漏れ抑制性能が向上しやすく、また、前記平均重合度は２５００を超えると、インキ粘度が高くなりすぎて、筆跡カスレなどの筆記性能やインキ追従性能に影響する傾向があるため、前記平均重合度は、２００〜２５００が好ましい。さらに、よりインキ追従性能、インキ漏れ抑制を考慮すれば、前記平均重合度は１５００以下が好ましい。ここで、平均重合度とは、ポリビニルブチラール樹脂の１分子を構成している基本単位の数をいい、ＪＩＳＫ６７２８（２００１年度版）に規定された方法に基づいて測定された値を採用可能である。
【００３９】
また、ポリビニルブチラール樹脂は、水酸基量２５ｍｏｌ％以上とすることが好ましい。これは、水酸基量２５ｍｏｌ未満のポリビニルブチラール樹脂では、有機溶剤への溶解性が十分でなく、十分な潤滑効果による筆跡カスレなどの筆記性能や、インキ漏れ抑制の効果が得られにくく、さらに、吸湿性による書き出し性能を考慮すると、水酸基量２５ｍｏｌ％以上のポリビニルブチラール樹脂を用いることが好ましいためである。また、前記水酸基量３０ｍｏｌ％以上のポリビニルブチラール樹脂は、書き味が向上しやすく、筆跡カスレなどのない筆記性能が良好となりやすいため、好ましい。これは、筆記時において、ボールの回転により摩擦熱が発生することで、チップ先端部のインキが温められて、該インキの温度が高くなるが、前記ポリビニルブチラール樹脂は他の樹脂とは違い、インキ温度が高くなっても、インキ粘度を下がりづらくする性質があり、ボールとボール座との間に常に弾力性があるインキ層を形成して、直接接触しづらくするため、書き味を向上しやすい傾向がある。特に、油性ボールペンでは、高筆圧で筆記することも多いため、油性ボールペンでは効果的である。また、前記水酸基量４０ｍｏｌ％を越えるポリビニルブチラール樹脂を用いると、吸湿量が多くなりやすく、油性インキ成分との経時安定性に影響が出やすいため、水酸基量４０ｍｏｌ％以下のポリビニルブチラール樹脂が好ましい。そのため、水酸基量３０〜４０ｍｏｌ％のポリビニルブチラール樹脂が好ましく、さらに好ましくは、水酸基量３０〜３６ｍｏｌ％が好ましい。
【００４０】
ポリビニルブチラール樹脂については、具体的には、積水化学工業（株）製の商品名；エスレックＢＨ−３（水酸基量：３４ｍｏｌ％、平均重合度：１７００）、同ＢＨ−６（水酸基量：３０ｍｏｌ％、平均重合度：１３００）、同ＢＸ−１（水酸基量：３３±３ｍｏｌ％、平均重合度：１７００）、同ＢＸ−５（水酸基量：３３±３ｍｏｌ％、平均重合度：２４００）、同ＢＭ−１（水酸基量：３４ｍｏｌ％、平均重合度：６５０）、同ＢＭ−２（水酸基量：３１ｍｏｌ％、平均重合度：８００）、同ＢＭ−５（水酸基量：３４ｍｏｌ％、平均重合度：８５０）、同ＢＬ−１（水酸基量：３６ｍｏｌ％、平均重合度：３００）、同ＢＬ−１Ｈ（水酸基量：３０ｍｏｌ％）、同ＢＬ−２（水酸基量：３６ｍｏｌ％、平均重合度：４５０）、同ＢＬ−２Ｈ（水酸基量：２９ｍｏｌ％）、同ＢＬ−１０（水酸基量：２８ｍｏｌ％）などや、クラレ（株）製の商品名；モビタールＢ２０Ｈ（水酸基量：２６〜３１ｍｏｌ％、平均重合度：２５０〜５００）、同Ｂ３０Ｔ（水酸基量：３３〜３８ｍｏｌ％、平均重合度：４００〜６５０）、同Ｂ３０Ｈ（水酸基量：２６〜３１ｍｏｌ％、平均重合度：４００〜６５０）、同Ｂ３０ＨＨ（水酸基量：３０〜３４ｍｏｌ％、平均重合度：４００〜６５０）、同Ｂ４５Ｈ（水酸基量：２６〜３１ｍｏｌ％、平均重合度：６００〜８５０）、同Ｂ６０Ｔ（水酸基量：３４〜３８ｍｏｌ％、平均重合度：７５０〜１０００）、同Ｂ６０Ｈ（水酸基量：２６〜３１ｍｏｌ％、平均重合度：７５０〜１０００）、同Ｂ７５Ｈ（水酸基量：２６〜３１ｍｏｌ％、平均重合度：１５００〜１７５０）などが挙げられる。これらは、単独又は２種以上混合して使用してもよい。
【００４１】
ケトン樹脂については、インキ漏れ抑制、さらに、泣きボテを抑制する効果が得られやすいため、好ましい。特に、泣き・ボテ抑制をより考慮すれば、重量平均分子量が５００〜５０００であることが好ましい。これは、上記範囲であれば、インキのはい上がりを抑制しやすく、泣き・ボテを抑制する効果が得られやすく、より考慮すれば、重量平均分子量が５００〜３５００であることが好ましく、インキ中で溶解安定することで、経時性を考慮すれば、重量平均分子量が１０００〜２０００であることが好ましい。
さらに、潤滑性を考慮すれば、芳香環骨格（フェニル基、アセトフェノン基、ナフタレン基などベンゼン環を有する）やシクロヘキサン骨格（シクロヘキサン基、シクロヘキサノン基などシクロヘキサン環を有する）などの環状構造を有するケトン樹脂を用いることが好ましい、これは、環状構造を有するケトン樹脂によるクッション効果が得られ、潤滑性を向上し、筆跡カスレなどを抑制しやすいためで、より好ましくは、芳香環を有するケトン樹脂の方が、二重結合構造を多数有するため、より強いクッション効果が得られやすいため、好ましい。
【００４２】
前記樹脂の総含有量は、インキ組成物全量に対し、１．０質量％より少ないと、樹脂被膜形成量が足りないおそれがあり、インキ漏れ抑制性能が劣りやすく、４０．０質量％を越えると、インキ追従性能、インキ中で溶解性が劣りやすいため、インキ組成物全量に対し、１．０〜４０．０質量％が好ましい。さらに、インキ漏れ抑制性能を考慮すれば５．０質量％以上が好ましく、３０．０質量％を越えると、インキ粘度が高くなりすぎて、筆跡カスレなどの筆記性能やインキ追従性能に影響する傾向があるため、５．０〜３０．０質量％が好ましい。
【００４３】
また、本発明による筆記具用インキ組成物には、その他の添加剤として、潤滑性やインキ経時安定性を向上させるために、（ｉ）界面活性剤、例えば脂肪酸アルカノールアミド、陰イオン性界面活性剤、陽イオン性界面活性剤、両性界面活性剤や、陰イオン性界面活性剤および／または陽イオン性界面活性剤の造塩体を、（ｉｉ）粘度調整剤、例えば脂肪酸アマイド、水添ヒマシ油、アルキレンオキサイド共重合体などの擬塑性付与剤、また、（ｉｉｉ）着色剤安定剤、（ｉｖ）可塑剤、（ｖ）キレート剤、または（ｖｉ）助溶剤としての水などを適宜用いても良い。これらは、単独又は２種以上組み合わせて使用してもかまわない。
【００４４】
擬塑性付与剤を用いる場合は、立体網目構造を形成しやすく、インキ追従性能に影響を及ぼしやすいため、本発明で用いるエチレンオキサイド重合体との相性を考慮すれば、同じ骨格であるアルキレンオキサイド共重合体を用いることが好ましく、より相性による安定性を考慮すれば、同じエチレンオキサイド鎖を有するため、エチレンオキサイド・プロピレンオキサイドブロック共重合体などのエチレンオキサイドを有するアルキレンオキサイド共重合体を用いることが好ましい。
【００４５】
（ボールペンチップ）
本発明では、上記のようにボールペンチップのボールの縦軸方向の移動量を５〜２５μｍとするが、さらに、上記のようなＡ／Ｂを、１０≦Ａ／Ｂ≦８０の関係に設定しやすくして、泣きボテを抑制し、インキ追従性能、筆跡にカスレや線割れのない良好な筆跡とすることを考慮すれば、前記ボールペンチップのボールの縦軸方向の移動量を５〜２０μｍとすることが好ましく、より考慮すれば、前記縦軸方向の移動量を５〜１６μｍとするのが好ましく、さらに筆跡にカスレや線割れのない良好な筆跡とすることを考慮すれば、７〜１３μｍとするのが好ましい。  
【００４６】
また、本発明で用いるボールペンチップのボール表面の算術平均粗さ（Ｒａ）については、０．１〜１２ｎｍに設定することが好ましい。これは、算術平均粗さ（Ｒａ）が０．１ｎｍ未満だと、ボール表面に十分にインキが載りづらく、筆記時に筆跡にカスレ、線とびが発生しやすく、算術平均粗さ（Ｒａ）が１２ｎｍを越えると、ボール表面が粗すぎて、ボールとボール座の回転抵抗が大きいため、潤滑性が劣りやすく、書き味が劣りやすく、筆跡にカスレ、線とびが発生しやすいためで、より考慮すれば、前記算術平均粗さ（Ｒａ）が０．１〜１０ｎｍであることが好ましい。また、ボール表面にインキが載りやすいことで、筆跡にカスレ、線とびなどの筆記性を向上することを考慮すれば、３ｎｍ以上とすることが好ましく、より考慮すれば、５ｎｍ以上とすることが好ましい。なお、表面粗さの測定は（セイコーエプソン社製の機種名ＳＰＩ３８００Ｎ）で求めることができる。
【００４７】
また、ボールに用いる材料は、特に限定されるものではないが、タングステンカーバイドを主成分とする超硬合金ボール、ステンレス鋼などの金属ボール、炭化珪素、窒化珪素、アルミナ、シリカ、ジルコニアなどのセラミックスボール、ルビーボールなどが挙げられる。
また、ボールの直径は、特に限定されないが、ボールの直径が大きいと、ボールペンチップ本体とボールとの隙間からインキ漏れがしやすく、筆記先端部の乾燥時に書き出し性能が劣りやすいため、ボール径を通常よりも大きくして、１．０ｍｍ〜２．０ｍｍとした場合では、影響が出やすく、特に１．２ｍｍ〜２．０ｍｍとした場合は顕著で、より効果的である。
【００４８】
また、ボールペンチップについては、ボールペンチップのかしめ角度については、５０度〜１００度とすることが好ましい。これは、かしめ角度５０度以上とすると、ボールとチップ先端縁の間にインキを溜める空間を確保しやすくなり、インキがリターンしやすく、インキの這い上がりを抑制することで、泣きボテを抑制しやすくなる、さらに、筆記時に紙面の繊維を巻き込むことによる筆記性能への影響が発生しづらいためである。また、かしめ角度１００度以下とすると、ボールペンチップの生産性を良好としやすいためである。より泣きボテ性能を考慮すれば、かしめ角度は、５０度〜９０度とすることが好ましく、さらに５５度〜８０度とすることが好ましい。
また、ボール出、ボール抱持室の内径は、特に限定されるものではないが、ボール出については、泣きボテを抑制しやすく、筆記性能（筆跡カスレ、線割れがない良好な筆跡）を良好としやすくするためには、ボール出は、ボール径の１０〜３０％であることが好ましい。また、ボール抱持室の内径については、ボール径の１００〜１１０％、ボール座径は、ボール径の７０〜９５％とすることが好ましい。
【００４９】
実施例１
実施例１の油性ボールペン用インキ組成物は、着色剤として染料、顔料分散体、有機溶剤、エチレンオキサイド重合体、ポリビニルブチラール樹脂、リン酸エステル系界面活性剤、有機アミンを採用し、これを所定量秤量して、６０℃に加温した後、ディスパー攪拌機を用いて完全溶解させて油性ボールペン用インキ組成物を得た。具体的な配合量は下記の通りである。尚、ブルックフィールド株式会社製粘度計  ビスコメーターＲＶＤＶII＋Ｐｒｏ  ＣＰ−５２スピンドルを使用して、実施例１のインキ粘度を測定したところ、２０℃の環境下で剪断速度５ｓｅｃ−１（回転数２．５ｒｐｍ）にて実施例１のインキ粘度を測定したところ、インキ粘度１７０００ｍＰａ・ｓであった。
【００５０】
実施例１（インキ配合）
着色剤（染料、塩基性染料と酸性染料との造塩染料）    １０．０質量％
着色剤（染料、塩基性染料と有機酸との造塩染料）        ５．０質量％
顔料分散体（顔料分２０％、キナクリドン系顔料）      １０．０質量％
有機溶剤（ベンジルアルコール）                      １６．０質量％
有機溶剤（エチレングリコールモノフェニルエーテル）  ４０．０質量％
エチレンオキサイド重合体  （数平均分子量：２００万、嵩密度０．４ｇ／ｃｍ３）  
０．０５質量％
ポリビニルブチラール樹脂（水酸基量：３６ｍｏｌ％、平均重合度：３００）
１５．０質量％
界面活性剤（リン酸エステル系界面活性剤）              ２．０質量％
有機アミン（オキシエチレンアルキルアミン）            ２．０質量％
【００５１】
実施例２〜１３
表１に示すように、インキ成分、チップ仕様を変更した以外は、実施例１と同様な手順でインキ配実施例２〜１３の油性ボールペン用インキ組成物を得た。表に測定、評価結果を示す。 
【００５２】
比較例１〜４
表に示すように、インキ成分、チップ仕様を変更した以外は、実施例１と同様の手順で、比較例１〜４の筆記具用インキ組成物を得た。表に測定、評価結果を示す。
【表１】
2019111788.tif 000003
【表２】
2019111788.tif 000004
【００５３】
試験および評価
実施例１〜１３および比較例１〜４で作製した油性ボールペン用インキ組成物（０．２７ｇ）をインキ収容筒（ポリプロピレン製）２に収容し、ボール径がφ０．７ｍｍのボール３を回転自在に抱持したボールペン用チップ４（チップ内にボールを直接チップ先端縁の内壁に押圧したコイルスプリングを有する、ボールの縦軸方向の移動量：８μｍ、かしめ角度：７５度、ボール表面の算術平均粗さ（Ｒａ）：５ｎｍ）を装着した油性ボールペン用レフィル１に充填し、油性ボールペンを作製した。なお、筆記試験用紙としては、筆記用紙ＪＩＳ  Ｐ３２０１を用いて以下の試験および評価を行った。
【００５４】
具体的には、ボールペンチップ４は、φ２．３ｍｍ、硬度が２３０Ｈｖ〜２８０Ｈｖのステンレス鋼線材を所望の長さに切断し、ボール抱持室６、インキ流通孔７と、インキ流通孔７から放射状に伸びるインキ流通溝８を作製後、ボール抱持室６の底壁に、略円弧面状のボール座９を形成してある。その後、超硬材のボール３をボール座９に載置し、チップ先端部５を内側へかしめる。
【００５５】
また、ボール３が、ボール座９に載置している状態のチップ先端より臨出するボール出Ｈは、ボール径の２５％、かしめ角度αは７５度、ボール３のボールの縦軸方向の移動量は８μｍ、ボール抱持室の内径は、ボール径の１０２％、ボール座９の径は、ボール径の８０％としてある。
【００５６】
泣き、ボテ試験：２０℃、筆記用紙ＪＩＳ  Ｐ３２０１筆記用紙上に筆記角度７０°、筆記荷重１００ｇの条件にて、筆記速度４ｍ／ｍｉｎの速度で、１００ｍ走行試験を行った。
筆跡に泣き、ボテがなかったもの                                     ・・・◎
筆跡の泣き、ボテが若干発生したが、実用上問題ないレベルであったもの ・・・○
筆跡の泣き、ボテが発生し、ひどかったもの                           ・・・× 
【００５７】
インキ追従性能試験：手書きにて連続早書き筆記を１０秒間行った。
筆跡カスレ、線とびがないもの                                       ・・・◎
筆跡カスレ、線とびが若干あったが、実用上問題ないレベルであったもの ・・・○
筆跡カスレ、線とびがあったもの                                     ・・・△
筆跡カスレ、線とびがひどかったもの                                 ・・・× 
【００５８】
筆記性能試験：２０℃、筆記用紙ＪＩＳ  Ｐ３２０１筆記用紙上に筆記角度７０°、筆記荷重１００ｇの条件にて、筆記速度４ｍ／ｍｉｎの速度で、１００ｍ走行試験を行った。
筆跡カスレ、線とびがないもの                                       ・・・◎
筆跡カスレ、線とびが若干あったが、実用上問題ないレベルであったもの ・・・○
筆跡カスレ、線とびがあったもの                                     ・・・△
筆跡カスレ、線とびがひどかったもの                                 ・・・× 
【００５９】
インキ漏れ抑制試験：３０℃、８５％ＲＨの環境下にペン先下向きで７日放置し、チップ先端からのインキ漏れを確認した。 
チップ先端のインキ滴がないもの                                 ・・・◎ 
チップ先端のインキ滴がテーパー部の１／４以内のもの             ・・・○ 
チップ先端のインキ滴がテーパー部の１／４以上、１／２以内のもの ・・・△ 
チップ先端のインキ滴がテーパー部の１／２以上のもの             ・・・× 
【００６０】
実施例１〜１３では、泣き、ボテ試験、インキ追従性能試験、筆記性能試験、インキ漏れ抑制試験ともに良好な性能が得られた。
実施例１〜３について、前記油性ボールペンの１００ｍあたりのインキ消費量をＡ（ｍｇ）、前記ボール径をＢ（ｍｍ）とした場合、Ａ／Ｂの関係を算出したところ、以下のような結果となった。
実施例１：Ａ＝３６（ｍｇ）  Ｂ（ｍｍ）＝０．７（ｍｍ）  Ａ／Ｂ＝５１
実施例２：Ａ＝４５（ｍｇ）  Ｂ（ｍｍ）＝１．６（ｍｍ）  Ａ／Ｂ＝２８
実施例３：Ａ＝２０（ｍｇ）  Ｂ（ｍｍ）＝０．５（ｍｍ）  Ａ／Ｂ＝４０
【００６１】
比較例１〜２では、エチレンオキサイド重合体を用いなかったため、泣きボテ試験やインキ追従試験が劣ってしまった。
【００６２】
比較例３では、ボールペンチップのボールの縦軸方向への移動量が大きすぎたため、泣きボテ試験やインキ追従性能試験が劣ってしまった。
比較例４では、ボールペンチップのボールの縦軸方向への移動量が小さすぎたため、筆記性能試験が劣ってしまった。
【００６３】
また、ノック式筆記具や回転繰り出し式筆記具等の出没式筆記具（出没式ボールペン）を用いた場合では、インキ漏れ抑制性能が最も重要な性能の１つであるため、本発明のように筆記先端部の間隙からインキ漏れ（ボールとチップ先端の間隙からのインキ漏れ）を抑制して、インキ漏れ抑制性能が良好とすることが可能である本発明のような油性ボールペン用インキ組成物を用いると効果的である。
【００６４】
本発明のように、インキ漏れ抑制や、書き出し性能を向上するためには、ボールペンチップ先端に回転自在に抱持したボールを、コイルスプリングにより直接又は押圧体を介してチップ先端縁の内壁に押圧して、筆記時の押圧力によりチップ先端縁の内壁とボールに間隙を与えインキを流出させる弁機構を具備し、チップ先端の微少な間隙も非使用時に閉鎖することが好ましい。
【００６５】
また、本実施例では、便宜上、軸筒内に、油性ボールペン用インキ組成物を直に収容した油性ボールペン用レフィルを収容した油性ボールペンを例示しているが、本発明の油性ボールペンは、軸筒をインキ収容筒とし、軸筒内に、油性ボールペン用インキ組成物を直に収容した直詰め式のボールペンであってもよい。
また、本実施例では便宜上、線材を切削によって形成したボールペンチップを例示しているが、パイプ材を押圧加工によって形成するボールペンチップであってもよい。
【産業上の利用可能性】
【００６６】
本発明は、ボールペンとして利用でき、さらに詳細としては、キャップ式、出没式等のボールペンとして広く利用することができる。
【符号の説明】
【００６７】
１  ボールペンレフィル
２  インキ収容筒
３  ボール
４  ボールペンチップ
５  チップ先端部
６  ボール抱持室
７  インキ流通孔
８  インキ流通溝
９  ボール座
１０  油性ボールペン用インキ
Ｈ  ボール出
α  カシメ角度
【図１】
2019111788.tif 000005
【図２】
2019111788.tif 000006